ФЛЮИДЫ ДЛЯ ПОДЗЕМНОЙ ОБРАБОТКИ, СОДЕРЖАЩИЕ, ПО СУЩЕСТВУ, ГИДРАТИРОВАННЫЕ ЦЕМЕНТНЫЕ ЧАСТИЦЫ

1. Флюид для разрыва пласта или для создания гравийного фильтра, содержащий основной флюид и, по существу, гидратированные цементные частицы.
2. Флюид по п.1, в котором основной флюид выбирают из группы, состоящей из воды, водного геля, вязкоупругого геля поверхностно-активного вещества, нефтяного геля, газа, сжиженного газа, сжиженного углеводорода, эмульсии и их комбинаций.
3. Флюид по п.1, в котором, по существу, гидратированные цементные частицы содержат добавку.
4. Флюид по п.3, в котором добавка содержит, по меньшей мере, один материал, выбранный из группы, состоящей из добавки для снижения водоотдачи, поверхностно-активного вещества, соли, пеногасителя, агента для кондиционирования пласта, расширяющей добавки, добавки, усиливающей поток, кислоты, ингибитора коррозии, сшивающего агента, деэмульгатора, вязкоупругого поверхностно-активного вещества, понизителя трения, гелеобразующего агента, биоцида, альгицида и их комбинации.
5. Флюид по п.3, в котором, по существу, гидратированные цементные частицы покрыты, по меньшей мере, одной дополнительной добавкой.
6. Флюид по п.1, в котором, по существу, гидратированные цементные частицы содержат, по меньшей мере, материал, выбранный из группы, состоящей из портландцемента, пуццоланового цемента, гипсоцемента, грунтоцемента, кальцийфосфатного цемента, высокоглиноземистого цемента, кремнеземистого цемента, высокощелочного цемента, шлакоцемента, цементной пыли, цеолита, остеклованного сланца и их смеси.
7. Флюид по п.1, в котором, по существу, гидратированные цементные частицы покрыты, по меньшей мере, одной добавкой.
8. Флюид по п.1, в котором, по существу, гидратированные цементные частицы имеют средний диаметр частиц в интервале от около 5 мкм до около 2,5 мм.
9. Флюид по п.1, в котором, по существу, гидратированные цементные частицы присутствуют во флюиде для разрыва пласта в количестве до около 30 фунтов на галлон флюида для разрыва пласта.
10. Флюид по п.1, в котором флюид дополнительно содержит добавку, выбранную из группы, состоящей из добавки для снижения водоотдачи, материала для борьбы с поглощением, поверхностно-активные вещества, соли, агента для кондиционирования пласта, пеногасителя, кислоты, ингибитора коррозии, деэмульгатора, биоцида, альгицида, сшивающего агента, гелеобразующего агента, вязкоупругого поверхностно-активного вещества, понизителя трения, расширяющей добавки, добавки, усиливающей поток, и их комбинации.
11. Флюид по п.1, в котором флюид является вспененным.
12. Способ разрыва подземного пласта, включающий разрыв подземного пласта для создания или увеличения одной или более трещин в подземном пласте; введение флюида для разрыва пласта, содержащего основной флюид и, по существу, гидратированные цементные частицы, в одну или более трещин; и осаждение, по меньшей мере, части, по существу, гидратированных цементных частиц в одну или более трещин в подземном пласте.
13. Способ по п.12, в котором основной флюид выбирают из группы, состоящей из воды, водного геля, вязкоупругого геля поверхностно-активного вещества, нефтяного геля, газа, сжиженного газа, сжиженного углеводорода, эмульсии и их комбинаций.
14. Способ по п.12, в котором, по существу, гидратированные цементные частицы содержат добавку.
15. Способ по п.12, в котором добавка содержит, по меньшей мере, один материал, выбранный из группы, состоящей из добавки для снижения водоотдачи, поверхностно-активного вещества, соли, пеногасителя, агента для кондиционирования пласта, расширяющей добавки, добавки, усиливающей поток, кислоты, ингибитора коррозии, сшивающего агента, деэмульгатора, вязкоупругого поверхностно-активного вещества, понизителя трения, гелеобразующего агента, биоцида, альгицида и их комбинации.
16. Способ по п.14, в котором, по существу, гидратированные цементные частицы покрыты, по меньшей мере, одной дополнительной добавкой.
17. Способ по п.12, в котором, по существу, гидратированные цементные частицы содержат, по меньшей мере, материал, выбранный из группы, состоящей из портландцемента, пуццоланового цемента, гипсоцемента, грунтоцемента, кальцийфосфатного цемента, высокоглиноземистого цемента, кремнеземистого цемента, высокощелочного цемента, шлакоцемента, цементной пыли, цеолита, остеклованного сланца и их смеси.
18. Способ по п.12, в котором, по существу, гидратированные цементные частицы покрыты, по меньшей мере, одной добавкой.
19. Способ по п.12, дополнительно включающий этапы, на которых обеспечивают отверждаемую композицию, содержащую гидравлический вяжущий материал и воду, обеспечивают отверждение отверждаемой композиции в, по существу, гидратированную массу и измельчают, по существу, гидратированную массу в более мелкие частицы с образованием, по существу, гидратированных цементных частиц.
20. Способ по п.19, в котором отверждаемая композиция дополнительно содержит добавку так, что, по существу, гидратированные цементные частицы содержат добавку.
21. Способ по п.12, в котором, по существу, гидратированные цементные частицы имеют средний диаметр частиц в интервале от около 5 мкм до около 2,5 мм.
22. Способ по п.12, в котором, по существу, гидратированные цементные частицы присутствуют во флюиде для разрыва пласта в количестве до около 30 фунтов на галлон флюида для разрыва пласта.
23. Способ по п.12, в котором флюид для разрыва пласта является вспененным.
24. Способ создания гравийного фильтра, включающий обеспечение флюида для создания гравийного фильтра, содержащего основной флюид и, по существу, гидратированные цементные частицы, введение флюида для создания гравийного фильтра в подземный пласт и осаждение, по меньшей мере, части, по существу, гидратированных цементных частиц в подземный пласт с образованием гравийного фильтра.
25. Способ по п.24, в котором основной флюид выбирают из группы, состоящей из воды, водного геля, вязкоупругого геля поверхностно-активного вещества, нефтяного геля, газа, сжиженного газа, сжиженного углеводорода, эмульсии и их комбинаций.
26. Способ по п.24, в котором, по существу, гидратированные цементные частицы содержат, по меньшей мере, материал, выбранный из группы, состоящей из портландцемента, пуццоланового цемента, гипсоцемента, грунтоцемента, кальцийфосфатного цемента, высокоглиноземистого цемента, кремнеземистого цемента, высокощелочного цемента, шлакоцемента, цементной пыли, цеолита, остеклованного сланца и их смеси.
27. Способ по п.24, в котором, по существу, гидратированные цементные частицы покрыты, по меньшей мере, одной добавкой.
28. Способ по п.24, дополнительной включающий этапы, на которых обеспечивают отверждаемую композицию, содержащую гидравлический вяжущий материал и воду, обеспечивают отверждение отверждаемой композиции в, по существу, гидратированную массу и измельчают, по существу, гидратированную массу в более мелкие частицы с образованием, по существу, гидратированных цементных частиц.
29. Способ по п.24, в котором, по существу, гидратированные цементные частицы имеют средний диаметр частиц в интервале от около 5 мкм до около 2,5 мм.
30. Способ по п.24, в котором, по существу, гидратированные цементные частицы присутствуют во флюиде для создания гравийного фильтра в количестве до около 30 фунтов на галлон флюида для создания гравийного фильтра.
31. Способ по п.24, в котором флюид для создания гравийного фильтра является вспененным.
32. Способ по п.24, в котором флюид для создания гравийного фильтра вводят в кольцевое пространство между сетчатым фильтром и подземным пластом.